FR 2731019 A1 19960830 FR 9512065 A 19951009 PRODUIT POUR CONSTRUCTION SOUDEE EN ALLIAGE AlMgMn A RESISTANCE MECANIQUE AMELIOREE Da1ne tecccique L'invention concerne le domaine des produits laminés ou filés, tels que tôles, profilés, fils ou tubes, en alliage d'aluminium du type AlMgMn à Mg > 3% en poids, destinées à des constructions soudées présentant une limite élastique élevée, une bonne résistance à la fatigue et une bonne tenacité pour des applications structurales, comme, par exemple, les bateaux, les véhicules industriels ou les cadres de bicyclettes soudés. Etat de la technique Le dimensionnement optimal des structures soudées en alliage d'aluminium conduit à utiliser des alliages AlMg de la série 5000 selon la nomenclature de l'Aluminum Association, à l'état écroui (état H1 selon la norme NF-A-02006), ou partiellement adouci (état H2), ou stabilisé (état H3), tout en conservant une bonne résistance à la corrosion (état H116), plutôt qu'à l'état recuit (état O). Mais, le plus souvent, l'augmentation des caractéristiques mécaniques par rapport à l'état O ne subsiste pas après soudage, et les recommandations des organismes de certification et de contrôle conseillent généralement, pour les structures soudées, de ne tenir compte que des caractéristiques à l'état 0. On doit prendre en compte également, pour le dimensionnement, la tenue à la fatigue et la vitesse de propagation des fissures. Dans ce domaine, les travaux de recherche se sont surtout concentrés sur la conduite de l'opération de soudage ellemême. De plus, on a cherché, par des traitements thermomécaniques appropriés, à améliorer la tenue à la corrosion de la pièce. La demande de brevet japonais JP 06-212373 propose, pour minimiser la réduction de la résistance mécanique dûe au soudage, d'utiliser un alliage contenant de 1,0 à 2,0% de Mn, de 3,0 à 6,0* de Mg et moins de 0,15% de fer. Mais, l'utilisation d'un alliage avec une teneur aussi élevée en manganèse conduit à un abaissement de la résistance à la fatigue et de la tenacité. Objet de l'invention L'invention a pour but, dans des conditions de soudage déterminées, d'améliorer de manière significative la résistance mécanique et la tenue à la fatigue des structures soudées en alliage AlMgMn, sans conséquences défavorables sur d'autres paramètres tels que la tenacité, la résistance à la corrosion et la déformation à la découpe, dûe aux contraintes internes. L'invention a pour objet des produits destinés à des constructions soudées en alliage AlMgMn de composition (en poids %): 3,0 0,5 Fe Si Zn Cr Cu Ti Zr avec la relation: Mn + 2Zn > 0,75 Description de l'invention Contrairement aux recherches antérieures concentrées sur le procédé de soudage et les traitements thermomécaniques, les inventeurs ont trouvé un domaine de composition particulier pour les éléments d'addition mineurs, en particulier le fer, le manganèse et le zinc, conduisant à un ensemble de propriétés intéressantes associant les caractéristiques mécaniques statiques, la tenacité, la résistance à la fatigue, la résistance à la corrosion et la déformation à la découpe, cet ensemble de propriétés étant particulièrement bien adapté à l'utilisation de ces alliages pour la construction navale, les véhicules utilitaires ou les cadres de cycles soudés. Cet ensemble de propriétés est obtenu par la combinaison d'une basse teneur en fer, 0,75%, de préférence > 0,8%. La teneur en Mn doit être > 0,5%, et de préférence > 0,8%, pour avoir des caractéristiques mécaniques suffisantes, mais ne doit pas dépasser pour autant 1%, si on veut éviter une dégradation de la tenacité et de la résistance à la fatigue. L'addition de zinc en combinaison avec le manganèse s'est révélée avoir un effet bénéfique sur les caractéristiques mécaniques des tôles et des joints soudés. Toutefois, il vaut mieux ne pas dépasser 0,4%, car on pourrait rencontrer des problèmes au soudage. Le magnésium est maintenu de préférence > 4,3%, car il a un effet favorable sur la limite élastique et la résistance à la fatigue, mais au-delà de 5% la résistance à la corrosion est moins bonne. L'addition de Cu et Cr sont également favorables à la limite élastique, mais Cr est maintenu de préférence La résistance mécanique des tôles dépend à la fois de la teneur du magnésium en solution solide et des dispersoides au manganèse. La fraction volumique de ces dispersoides, qui est liée aux teneurs en fer et en manganèse, doit être maintenue, de préférence, au dessus de 1,2%. Cette fraction volumique est calculée à partir de la moyenne des fractions surfaciques mesurées sur des coupes polies réalisées dans les 3 directions (longueur, largeur et épaisseur) par microscopie électronique à balayage et analyse d'images. Les produits selon l'invention peuvent être des produits laminés ou filés tels que des tôles laminées à chaud ou à froid, des fils, des profilés ou des tubes filés éventuellement réétirés. Les tôles selon l'invention, assemblées par soudage bout à bout à l'aide d'un procédé MIG ou TIG et avec un chanfrein de l'ordre de 45 sur environ les 2/3 de l'épaisseur, présentent dans la zone soudée une limite élastique RO,2 pouvant être supérieure d'au moins 25 MPa à celle d'un alliage conventionnel ayant la même teneur en magnésium, soit un gain de l'ordre de 20%. La largeur de la zone affectée thermiquement est réduite de l'ordre d'un tiers par rapport à un alliage 5083 habituel, et la dureté du joint soudé passe d'environ 75 Hv à plus de 80Hv. Les joints soudes présentent également une résistance à la rupture qui dépasse le minimum imposé par les organismes de contrôle pour les tôles brutes écrouies non soudées Les tôles selon l'invention présentent une résistance à la fatigue, mesurée en flexion plane avec un rapport de contraintes R - 0,1 sur des éprouvettes prélevées dans le sens travers-long, supérieure à: 105 cycles pour une contrainte maximale > 280 MPa 106 cycles " N N N > 220 MPa 107 cycles n " N N > 200 MPa La vitesse de propagation de fissure hK, mesurée pour R = 0,1, est > 22 MPaR pour da/dN = 5 10-4 mm/cycle et > 26 MPaii pour da/dN - 10-3 mm/cycle. Les tôles selon l'invention sont le plus souvent d'épaisseur supérieure à 1,5 mm. Pour les épaisseurs supérieures à 2,5 M, elles peuvent être obtenues directement par laminage à chaud, sans nécessité d'un laminage à froid ultérieur, et, de plus, ces tôles laminées à chaud présentent à la découpe une distorsion plus faible que les tôles laminées à froid. Les produits selon l'invention présentent une résistance à la corrosion aussi bonne que les alliages habituels à même teneur en magnésium, par exemple le 5083 de composition courante, largement utilisé dans la construction navale. Hiele On a préparé 13 échantillons de tôles par coulée semicontinue conventionnelle sous forme de plaques, réchauffées pendant 20 h à une température > 500ex, puis laminées à chaud Jusqu'à l'épaisseur finale de 6 -. La référence O correspond à une composition classique de 5083 et la référence 1 a une composition légèrement en dehors de l'invention. Les 11 autres (réf. 2 à 12) ont une composition selon l'invention. Les compositions étaient les suivantes (% en poids): Réf Mg Cu Mn Fe Cr Zn Ti Zr 0 4,40 1 4,68 2 4,56 3 4,60 4 4,62 5 4,80 0,09 0,80 0,11 0,03 0,02 0,01 6 4,72 7 4,88 0,05 0,78 0,16 0,02 0,01 0,09 8 4,92 0,06 0,94 0,08 0,02 0,19 0,01 9 4,69 Les échantillons présentent tous, après laminage, une limite élastique Ro,2 > 220 MPa dans le sens L. On a mesuré la résistance mécanique des joints soudés à partir de ces tôles dans les conditions suivantes: soudage MIG bout à bout continu automatique, avec un chanfrein symétrique de pente 45- par rapport à la verticale sur une épaisseur de 4 mm et fil d'apport en alliage 5183. Les caractéristiques mécaniques (résistance à la rupture Rmt limite élastique Ri 2) ont été obtenues par traction sur des éprouvettes normalisées par l'organisme norvégien de contrôle DNV pour la construction navale, de longueur 140 mm, de largeur 35 mm, le cordon de soudure de largeur 15 mm étant au centre et la longueur de la partie étroite de l'éprouvette étant de 27 mm, soit la somme de la largeur du cordon et de 2 fois l'épaisseur (15 + 12 mm). On a assuré également les fractions volumiques de dispersoïdes au manganèse. Les résultats sont les suivants (en MPa pour les résistances et % pour les fractions): Réf. Rm Ro,2 fractions 0 285 141 0,62 1 292 144 1,2 2 302 150 1,4 3 300 146 1,6 4 310 158 1,7 5 309 149 1,4 6 305 155 1,5 7 315 166 1,3 8 318 164 1,9 9 310 153 1,5 10 312 150 1,5 11 315 153 1,6 12 315 151 1,5 On a assuré aussi, pour les références 0 à 5, la résistance à la fatigue des tôles non soudées en flexion plane, avec R 0,1, en déterminant la contrainte maximale (en MPa) correspondant respectivement à 106 et 107 cycles, ainsi que la vitesse de propagation de fissure AK mesurée pour da/dn n 5 x 10-4 mm/cycle (en MPata). Les résultats ont été les suivants: Réf. 106 cycles 107 cycles 0 220 200 22 1 235 205 22 2 230 200 23 3 225 200 23 4 230 205 22 5 225 200 22 REVENDICATIONS 1) Produit pour construction soudée en alliage d'aluminium AlMgMn de composition (% en poids): 3,0 0,5 Fe Si Zn éventuellement un ou plusieurs des éléments Cr, Cu, Ti, Zr tels que: Cr Cu Ti Zr autres éléments avec Mn + 2Zn > 0,75 et, de préférence > 0,8%. 2) Produit selon la revendication 1, caractérisé en ce que Mg > 4,3%. 3) Produit selon l'une des revendications 1 et 2, caractérisé en ce que Mn > 0,8%. 4) Produit selon l'une des revendications 1 à 3, caractérisé en ce que Fe 5) Produit selon la revendication 4, caractérisée en ce que Fe 6) Produit selon l'une des revendications 1 à 5, caractérisé en ce que la fraction volumique de dispersosdes est supérieure à 1,2%. 7) Tôle selon l'une des revendications 1 à 6, caractérisée en ce qu'elle est d'épaisseur > 2,5 mm et qu'elle est uniquement laminée à chaud. 8) Tôle non soudée selon l'une quelconque des revendications 1 à 7, caractérisée en ce qu'elle présente une résistance à la fatigue, mesurée en flexion plane avec R - 0,1 dans le sens travers-long, supérieure à: 105 cycles pour une contrainte maximale > 280 MPa 106 cycles " " N N > 220 MPa 107 cycles " N N N > 200 MPa 9) Tôle selon l'une quelconque des revendications 1 à 8, caractérisée en ce qu'elle présente une vitesse de propagation de fissure AK, mesurée pour R = 0,1, supérieure a: : 22 MPa#m pour da/dn = 5 10-4 mm/cycle 26 MPa#m pour da/dn = 10-3 mm/cycle. 10) Utilisation d'un produit selon l'une des revendications 1 à 9 dans la construction navale. 11) Utilisation d'un produit selon l'une des revendications 1 à 9 pour la construction de véhicules industriels. 12) Utilisation de tubes filés selon l'une des revendications 1 à 6 pour la fabrication de cadres de bicyclettes soudés. 13) Tôle selon l'une des revendications 1 à 9 soudée par fusion et présentant dans la zone soudée une dureté > 80 Hv.